(57)【要約】【課題】インク受理層にインクジェット縁なし全面記録行った後、その反対面にインクジェット記録を行った際に、縁なし記録の上端部が白く欠けてしまうメクレを改善し、かつ印字品質に優れたインクジェット記録用紙を提供する。【解決手段】基紙上の片面又は両面に顔料及び親水性接着剤を含有するインク受理層を有する坪量が１４０ｇ／ｍ２〜２８０ｇ／ｍ２であるインクジェット記録用紙において、インク受理層全面にベタ画像のインクジェット記録を行った際のＺ軸方向の強度（Ｓａ）とインクジェット記録を行わなかった際のＺ軸方向の強度（Ｓｐ）の比が、１．００≧Ｓａ／Ｓｐ≧０．９５の範囲とする。【選択図】  なし【特許請求の範囲】
【請求項１】
基紙上の片面又は両面に、顔料及び親水性接着剤を主成分とするインク受理層を有し、坪量が１４０ｇ／ｍ２〜２８０ｇ／ｍ２であるインクジェット記録用紙において、インク受理層全面にベタ画像のインクジェット記録を行った際のＺ軸強度をＳa、インクジェット記録を行わなかった際のインクジェット記録用紙のＺ軸強度をＳｐとすると、１．００≧Ｓａ／Ｓｐ≧０．９５
を満たすことを特徴とするインクジェット記録用紙。
【請求項２】
基紙片面あたり、固形分で０．３〜５．０ｇ／ｍ２のポリアクリルアミドを含浸または塗布することを特徴とする請求項１記載のインクジェット記録用紙。
【請求項３】
請求項１又は請求項２に記載されたインクジェット記録用紙を小判に断裁したインクジェット記録用葉書。
【請求項４】
請求項１又は請求項２に記載された記録用紙のインク受理層面に縁なし全面インクジェット記録を行うインクジェット記録方法。
【請求項５】
請求項３に記載されたインクジェット記録用葉書のインク受理層面に縁なし全面インクジェット記録を行うインクジェット記録方法。
【発明の詳細な説明】
【０００１】
【発明の属する技術分野】
本発明は、インクジェット記録用紙、及びインクジェット記録方法に関し、特にインク受理層に写真のように周囲に余白のないインクジェット縁なし全面記録を行うのに適したインクジェット記録用紙及びインクジェット記録葉書、及びこれらを用いたインクジェット記録方法に関するものである。
【０００２】
【従来の技術】
インクジェット記録方式は、高速で印字騒音が少ないこと、現像や定着などの化学薬品を使用した画像形成処理が不要であること、多色インクを用いるインクジェット記録方式により形成された画像は、製版方式による多色印刷や銀塩写真と比較して、ランニングコストが安く、遜色のない記録画像を獲得できることなどから、種々の用途において近年急速に普及してきた。なかでも安価な家庭用インクジェットプリンターの普及はめざましく、デジタルカメラの発達と相まって、誰でも簡単に高精細なインクジェット記録画像を手にすることが可能となった。例えば、特開２００１−２８７４４２号公報には写真並の画像品質を有するインクジェット記録媒体が開示されている。この結果、葉書やカードなどに写真画像やイラストなどをインクジェットプリンターで記録し、プロの作品に匹敵するような作品を作製できるようになった。
【０００３】
さらに、記録画像の周囲に余白（縁）を持たないインクジェット記録画像が望まれるようになり、特開平１０−３１５４４４号公報には記録画像の全周に余白を発生させない記録方法が開示されている。
【特許文献１】特開２００１−２８７４４２号公報
【特許文献２】特開平１０−３１５４４４号公報
【０００４】
【発明が解決しようとする課題】
ところが葉書やカードのような、坪量が１４０ｇ／ｍ２〜２８０ｇ／ｍ２の範囲に含まれる厚手のインクジェット記録用紙に、写真のように用紙の周囲に余白を持たない用紙全面のインクジェット記録（以下縁なし全面記録という）を行い、その反対面に宛名など個別情報をインクジェット記録すると、縁なし全面記録を行った面側の用紙上端部が白く欠けるメクレと呼ばれる現象（以下メクレという）が生じることがわかった。（なお、上端部とは個別情報記録時に最初にプリンター給紙部に接する端部をいう。）
従って本発明では、インクジェット記録用紙において、インク受理層にインクジェット縁なし全面記録とその反対面にインクジェット記録を行った際に、縁なし記録の上端部が白く欠けてしまうメクレを改善したインクジェット記録用紙及びインクジェット記録葉書を提供することにある。
【０００５】
【課題を解決するための手段】
本発明者らがメクレを解消すべく種々検討を行った結果、基紙上の片面又は両面に顔料及び親水性接着剤を含有するインク受理層を有するインクジェット記録用紙において、インク受理層全面にベタ画像のインクジェット記録を行った際と、インクジェット記録を行わなかったインクジェット記録用紙と比べてＺ軸方向の強度の比が次式、１．００≧Ｓａ／Ｓｐ≧０．９５の範囲である場合、メクレを解消できることがわかり、本発明に至った。
すなわち、本発明の第１の発明は、基紙上の片面又は両面に、顔料及び親水性接着剤を主成分とするインク受理層を有し、坪量が１４０ｇ／ｍ２〜２８０ｇ／ｍ２であるインクジェット記録用紙において、インク受理層全面にベタ画像のインクジェット記録を行った際のＺ軸強度をＳa、インクジェット記録を行わなかった際のインクジェット記録用紙のＺ軸強度をＳｐとすると、次式：１．００≧Ｓａ／Ｓｐ≧０．９５の範囲にあるインクジェット記録用紙である。
【０００６】
本発明の第２の発明は、基紙表層に片面あたり、固形分で０．５〜５．０ｇ／ｍ２のポリアクリルアミドを含有するインクジェット用紙である、第１の発明に記載されたインクジェット記録用紙である。
【０００７】
第３の発明は、第１の発明及び第２の発明のインクジェット記録用紙を小判に断裁したインクジェット記録用葉書である。
【０００８】
第４の発明は第１または第２の発明のインクジェット記録用紙のインク受理層面に縁なし全面インクジェット記録を行うインクジェット記録方法である。
【０００９】
第５の発明は第３の発明であるインクジェット記録葉書のインク受理層面に縁なし全面インクジェット記録を行うインクジェット記録方法である。
【００１０】
【発明の実施の形態】
以下、本発明を詳細に説明する。
本発明では、インク受理層全面にベタ画像のインクジェット記録を行った際のＺ軸強度をＳa、インクジェット記録を行わなかった際のインクジェット記録用紙のＺ軸強度をＳｐとすると、次式：１．００≧Ｓａ／Ｓｐ≧０．９５を満たすために下記１）〜５）の方法を組み合わせて用いることができる。
１）基紙の濾水度を下げる２）針葉樹パルプの配合３）紙中填料の配合を下げる４）基紙に内添する紙力増強剤の量を増す５）サイズプレス液中の紙力増強剤を添加し、基紙表面に含浸又は塗工する。
【００１１】
このうち、１）では、基紙のパルプを叩解し、濾水度を下げることでパルプの微細な繊維がからみ、強度を増すことができるが、下げすぎると基紙の寸法安定性が悪化し、インクジェット記録用紙にカールが生じやすい。２）では、一般的な広葉樹と比較してパルプ自身の強度の強い針葉樹パルプを配合することで基紙の強度を増すことができるが、紙の剛度が上昇し、プリンターの搬送性の問題を生じやすい。３）では基紙の填料の量を下げると、パルプ間の接触が増え強度が増すが、基紙のインク吸収性が不足したり、不透明度や表面平滑性などの問題が生じやすい。４）では基紙に内添する紙力増強剤としては、カチオン化デンプン、植物性ガム、ポリアクリルアミド、カルボキシメチルセルロースなどがあり、これらの紙力増強剤の使用量を増やすと繊維間の結合とその強度が上昇する。しかし使用量が多くなると、基紙の地合いが悪化する等の問題が生じやすい。５）ではサイズプレス液に用いられる紙力増強剤には、酸化デンプン、ポリビニルアルコール、ポリアクリルアミドなどがあり、これらの量を増やすことで基紙表層の繊維間の結合数とその強度が上昇する。しかしながら使用量が多くなるとインクジェット印字の際、インク溶媒を吸収せず、印字品位の悪化を招く。
【００１２】
本発明において、基紙の強度は重要なポイントであるが、メクレを解消するためには特に基紙のインク受容層と接する部分の近傍の強度を上げることが重要である。このため、上記５）の方法（基紙に紙力増強剤を外添する）により、最も効率よく、インクジェット縁なし全面記録時に発生するメクレを解消できる。特にサイズプレス液にポリアクリルアミドを含有させることが好ましい。
【００１３】
ポリアクリルアミドは基紙中に片面あたり、固形分で０．３〜５．０ｇ／ｍ２含有することが好ましく、更に好ましくは１．０〜４．０ｇ／ｍ２である。含有量が少ないとインクジェット縁なし全面記録の際の強度低下が大きく、メクレの原因となり、多すぎるとインクジェット記録の際の吸収性が悪化し、印字品位が悪化する。本発明において使用するポリアクリルアミド系重合体は、少なくとも（メタ）アクリルアミド（メタクリルアミド及びアクリルアミドの少なくとも１種を意味し、以下「（メタ）」はこれに準じて用いられる。）を重合成分として有し、ノニオン性、アニオン性、カチオン性あるいは両性いずれでも使用可能である。ポリアクリルアミド系重合体の重量平均分子量は１万〜４００万の範囲にあることが適当である。ポリアクリルアミド系重合体は外添用途のものであれば特に限定されるものではないが、両性、ノニオン性もしくはカチオン性であるものが好ましい。
【００１４】
また、前記サイズプレス液には同時にデンプンやポリビニルアルコールなど水溶性高分子や他の紙力増強剤を適宜添加してもよい。水溶性高分子としては具体的にはデンプン、酸化デンプン、カチオン化デンプンやリン酸化デンプンなどのデンプンやデンプン誘導体やポリビニルアルコール、変性ポリビニルアルコール、ポリビニルピロリドン、無水マレイン酸樹脂などの水溶性樹脂などを用いることができる。これらの水溶性高分子は単独或いは複数の種類を混合して使用することができるが、高濃度・低粘度にできることから、酸化デンプンや変性デンプンを用いることが好ましい。その配合部数は本発明の効果を損なわない範囲で、サイズプレス液中に４〜２０重量％含有され、５〜１５重量％がさらに好ましい。配合部数が少ないと所定の目的であるサイズ性付与が不十分となり、多すぎると塗工困難になる。
【００１５】
前記サイズプレス液はサイズプレス装置や、ゲートロールコーター等公知の装置を使用して含浸または塗布することができる。基紙の両面に塗布又は含浸しても良いし、片面に塗布又は含浸しても良い。また必要に応じて、発明の効力を損なわない範囲でサイズ剤、蛍光増白剤などの助剤を適宜加えても良い。
【００１６】
本発明における基紙の製法は、特に限定されるものではないが、ＬＢＫＰ、ＮＢＫＰ等の化学パルプを公知の技術で漂白したものが好ましい。また、ＧＰ、ＰＧＷ、ＲＭＰ、ＴＭＰ、ＣＴＭＰ、ＣＭＰ、ＣＧＰ等の機械パルプ、ＤＩＰ等の古紙パルプや非木材パルプなどのパルプを１種以上、目的に応じた比率で混合して使用することができる。本発明においては、長網抄紙機、円網抄紙機、ツインワイヤー抄紙機等の公知の各種抄紙機を適宜使用することができる。
本発明の基紙には添加薬品としての填料、サイズ剤、硫酸バンド、耐水化剤、紙力増強剤、歩留まり向上剤、蛍光増白剤等をパルプ原料に配合することができる。これらの添加薬品は従来公知の薬品を使用することができる。例えば、填料ではカオリン、クレー、タルク、二酸化チタン、炭酸カルシウム、合成シリカ等を使用することができ、サイズ剤では、ロジン系（溶液タイプ、エマルジョンタイプ）、アルキルケテンダイマー、アルケニル無水コハク酸、ワックス系、スチレン系樹脂、オレフィン系樹脂、スチレンアクリル系樹脂、スチレンマレイン酸系樹脂等が挙げられる。
【００１７】
本発明のインク受理層は通常の高精細フルカラー記録用途に供されるように作製されたもので有れば良く、縁なし全面記録をするのに適した構成として顔料と親水性接着剤で構成されることが好ましい。基紙に紙力増強剤を外添する場合は紙力増強剤を含有するサイズプレス液を塗布した面にインク受理層が設けられる。さらにインク受理層は基紙の片面、両面いずれに設けても良い。
【００１８】
インク受理層に用いられる顔料としては、従来公知の白色顔料を使用することができる。例えば、軽質炭酸カルシウム、重質炭酸カルシウム、カオリン、タルク、硫酸カルシウム、硫酸バリウム、二酸化チタン、酸化亜鉛、硫化亜鉛、炭酸亜鉛、サチンホワイト、珪酸アルミニウム、ケイソウ土、珪酸カルシウム、珪酸マグネシウム、合成非晶質シリカ、コロイダルシリカ、コロイダルアルミナ、ベーマイト、擬ベーマイト、水酸化アルミニウム、アルミナ、リトポン、ゼオライト、加水ハロイサイト、炭酸マグネシウム、水酸化マグネシウムなどの無機顔料、スチレン系プラスチックピグメント、アクリル系プラスチックピグメント、ポリエチレン、マイクロカプセル、尿素樹脂、メラミン樹脂など有機顔料を用いることができる。
【００１９】
インク受理層に使用する親水性接着剤は、特に限定されるものではなく、塗膜としての特性を維持するために顔料を結着する作用と、表面強度の維持などの目的で使用され、例えば酸化デンプン、エーテル化デンプン、リン酸エステル化デンプンなどのデンプン誘導体、カルボキシメチルセルロース、ヒドロキシエチルセルロースなどのセルロース誘導体、カゼイン、ゼラチン、大豆蛋白などのタンパク質類、ポリビニルアルコール、ポリビニルピロリドン、無水マレイン酸樹脂などの水溶性樹脂、スチレン−ブタジエン共重合体、メチルメタクリレート−ブタジエン共重合体、塩化ビニル−酢酸ビニル共重合体などの共役ジエン系共重合体ラテックス、アクリル酸エステル及びメタクリル酸エステルの重合体または共重合体などのアクリル系共重合体ラテックス、エチレン−酢酸ビニル共重合体などのビニル系共重合体ラテックス、あるいはこれらの各種共重合体のカルボキシル基などの官能基含有単量体による官能基変性共重合体ラテックス、メラミン樹脂、尿素樹脂などの熱硬化合成樹脂などの水性接着剤、ポリウレタン樹脂ラテックス、不飽和ポリエステル樹脂ラテックス、ポリビニルブチラール、アルキッド樹脂ラテックス等があげられる。
【００２０】
本発明においては、上記した親水性接着剤の少なくとも１種を使用することができる。その配合部数は、前記した顔料１００重量部に対し、５〜６０部であることが好ましい。親水性接着剤の配合部数が少ないと表面強度が不十分となり、多すぎるとインク吸収性が不十分となる。
【００２１】
本発明のインクジェット記録用紙に設けられるインク受理層の塗工量は３〜２５ｇ／ｍ２であることが好ましく、更に好ましくは５〜２０ｇ／ｍ２である。塗工量が少なすぎるとインク溶媒の吸収が不十分となるので、特に混色系での画像で滲みが顕著に認められる。また、インク受理層の塗工量がこの範囲を越えると、巻き取ったものを平版にしたり、更に小判断裁する際に、塗工層が支持体から粉状に落ちたり、印字部を擦っただけで塗工層が脱落する等、表面強度が不十分になるので好ましくない。
【００２２】
またインクジェット記録方式において、インクを定着させて印字濃度向上や印字物の耐水性を付与するために、上記の他、金属塩やカチオン性化合物を含有することが好ましい。この場合のカチオン性化合物とは、特に限定されるものではなく、水性染料インク中に含有される水溶性直接染料や水溶性酸性染料中のスルホン酸基、カルボシル基等と不溶な塩を形成する２級アミン、３級アミンあるいは４級アンモニウム塩を含有するいわゆる染料定着剤である。カチオン性化合物は単独または２種以上を組み合わせて用いても良い。
【００２３】
前記したインク受理層を基紙の片面のみに設ける場合、その反対面側には親水性接着剤とカチオン性化合物を塗布乾燥した記録層を設けることもできる。親水性接着剤はインク受理層に使用するものが使用できる。カチオン性化合物は、インク中の染料の定着と耐水性の向上を目的として使用する場合が多く、これも通常インク受理層に使用されるもので良い。
【００２４】
本発明のインクジェット記録用紙には、インク受理層に必要に応じて、更に顔料分散剤、増粘剤、流動性改良剤、消泡剤、抑泡剤、離型剤、発泡剤、浸透剤、着色染料、着色顔料、蛍光増白剤、紫外線吸収剤、酸化防止剤、防腐剤、防バイ剤、耐水化剤、架橋剤、界面活性剤等を発明の効果を損なわない範囲で適宜添加することができる。
【００２５】
インク受理層を支持体表面に設けるために、一般的な塗工装置である各種ブレードコーター、ロールコーター、エアーナイフコーター、バーコーター、ゲートロールコーター、カーテンコーター、ショートドゥエルコーター、グラビアコーター、フレキソグラビアコーター、サイズプレス等の各種装置をオンマシンまたはオフマシンで使用することができる。
【００２６】
本発明においては、インク受理層を塗工した後にインク受理層をマシンカレンダー、スーパーカレンダー、ソフトカレンダー等のカレンダー装置で表面処理することも可能である。
【００２７】
本発明においては、インク受理層全面にベタ画像のインクジェット記録を行ったインクジェット記録用紙のＺ軸方向（紙の厚さ方向）の強度(Sa)と、インクジェット記録を行っていないインクジェット記録用紙のＺ軸方向の強度(Sp)との比(Sa/Sp)が、０．９５以上、１．００以下であることが好ましい。なお、Ｚ軸方向の強度は、Ｚ軸方向引っ張り試験機等により測定できる。
【００２８】
【作用】
縁なし全面印刷を行った後、その裏面にインクジェット印刷を行った際に発生するメクレは、インクジェット記録用紙端部の強度が低下し、反対面のインクジェット記録に耐えうるだけの強度を確保できなくなったために生じると考えられる。メクレは、インク受理層が欠けるのでなく、支持体である基紙がインク受理層近傍から剥がれるために発生する。これは、インクジェット縁なし全面記録を行った際、従来のインクジェット記録方法ではインクに浸されることのなかったインクジェット用紙の端部に、インク受理層に吸収しきれなかったインク溶媒が基紙に浸透して基紙繊維の結合を弱めてしまい、このような湿潤した状態から十分に乾燥するまもなく反対面にインクジェット記録を行うと、インクジェットプリンターの給紙時に端部にかかる力に耐えきれずに基紙がめくれると考えられる。なお、インク受理層の強度アップを検討したが、メクレは改善されなかったことから、インク受理層の強度アップとメクレには関連がないと思われる。
本発明では、ポリアクリルアミドを配合した塗工液を基紙に塗布または含浸することなどによって、インクジェット記録を行った際のインク溶媒の浸透による基紙（特にインク受理層との近傍部分）の強度低下を抑えることからメクレが改善すると考えられる。
【００２９】
【実施例】
以下に実施例を挙げて本発明をより具体的に説明するが、本発明はこれらによって限定されるものではない。また、実施例において示す「部」及び「％」は、特に明示しない限り重量部及び重量％を示す。
＜実施例１＞
（基紙）
広葉樹漂白クラフトパルプ１００％を叩解して濾水度を４００ｍｌに調整したパルプ１００部に、カオリン１０部、硫酸バンド１．０部、ロジン系サイズ剤０．０５部、ポリアクリルアミド系紙力増強剤（ポリストロン３８７−２０、荒川化学工業製）０．３部に歩留まり向上剤（ＷＳ−５５２、日本ＰＭＣ製）０．０２５部を添加し、長網抄紙機で紙匹を形成した。乾燥した後、酸化デンプン（ＭＳ３６００、日本食品化工製）５％、ポリアクリルアミド（ポリマセットＨＰ−７１０、荒川化学工業製）３％の液を、サイズプレスを用いて乾燥重量が片面で２．５ｇ／ｍ２となるように含浸し、乾燥後マシンカレンダー処理して坪量２０５ｇ／ｍ２の基紙Ｊ１を製造した。
【００３０】
（インク受理層）
上記で製造した基紙Ｊ１に、合成非晶質シリカ（ミズカシルＰ−５０  水澤化学工業製）１００部、ポリビニルアルコール（ＰＶＡ−１１７、クラレ製）２０部、エチレン酢酸ビニルエマルジョン（リカボンド  ＢＥ−７０００ 中央理化工業製）１０部、スチレンアクリル樹脂（ポリマロン３６０  荒川化学工業製）２部、カチオン性定着剤に消泡剤及び希釈水等を適宜添加した、固形分濃度が２２％のカラーを、バーブレードコーターを用いて塗工量が１２ｇ／ｍ２となるように塗工しインク受理層とした。乾燥後、ソフトカレンダー装置にて表面処理を行い、インクジェット記録用紙を得た。
【００３１】
＜実施例２＞
（基紙）
サイズプレス液中の、酸化デンプンを１０％、ポリアクリルアミドを１．５％とする以外は実施例１同様に基紙Ｊ２を製造した。
（インク受理層）
上記で製造した基紙Ｊ２に、実施例１と同様にインク受理層を塗工しインクジェット記録用紙を得た。
【００３２】
＜実施例３＞
（基紙）
パルプを、広葉樹漂白クラフトパルプ８０部、針葉樹漂白クラフトパルプ２０部、紙力増強剤を０．５部、カオリンを無配とし、サイズプレス液の組成を、酸化デンプン１０％とし、ポリアクリルアミドを無敗としたた以外は実施例１同様に基紙Ｊ３を製造した。
（インク受理層）
上記で製造した基紙Ｊ３に、実施例１と同様にインク受理層を塗工しインクジェット記録用紙を得た。
【００３３】
＜実施例４＞
（基紙）
パルプの濾水度を３５０ｍｌに調整し、サイズプレス液中の酸化デンプンを１０％、ポリアクリルアミドを１．５％とする以外は実施例１同様に基紙Ｊ４を製造した。
（インク受理層）
上記で製造した基紙Ｊ４に、実施例１と同様にインク受理層を塗工しインクジェット記録用紙を得た。
【００３４】
＜実施例５＞
（基紙）
紙力増強剤を０．５部とし、サイズプレス液中の酸化デンプンを１０％、ポリアクリルアミドを１．５％とする以外は実施例１同様に基紙Ｊ５を製造した。
（インク受理層）
上記で製造した基紙Ｊ５に、実施例１と同様にインク受理層を塗工しインクジェット記録用紙を得た。
【００３５】
＜実施例６＞
（基紙）
実施例１において添加したカオリンを無配とし、サイズプレス液中の酸化デンプンを１０％、ポリアクリルアミドを１．５％とした以外は実施例１同様に基紙Ｊ６を製造した。
（インク受理層）
上記で製造した基紙Ｊ６に、実施例１と同様にインク受理層を塗工しインクジェット記録用紙を得た。
【００３６】
＜実施例７＞
（基紙）
パルプを、広葉樹漂白クラフトパルプ８０部、針葉樹漂白クラフトパルプ２０部とし、サイズプレス液中の酸化デンプンを１０％、ポリアクリルアミドを１．５％とした以外は実施例１同様に基紙Ｊ７を製造した。
（インク受理層）
上記で製造した基紙Ｊ７に、実施例１と同様にインク受理層を塗工しインクジェット記録用紙を得た。
【００３７】
＜実施例８＞
（基紙）
実施例１のカオリンを１５部とし、サイズプレス液中の酸化デンプンを１０％、ポリアクリルアミドを１．５％とした以外は実施例１同様に基紙Ｊ８を製造した。
（インク受理層）
上記で製造した基紙Ｊ８に、実施例１と同様にインク受理層を塗工しインクジェット記録用紙を得た。
【００３８】
＜比較例１＞
（基紙）
広葉樹漂白クラフトパルプ１００％を叩解して濾水度を４００ｍｌに調整したパルプ１００部に、カオリン１０部、硫酸バンド１．０部、ロジン系サイズ剤０．０５部、紙力増強剤０．３部に歩留まり向上剤や染料などを添加し、長網抄紙機で紙匹を形成した。乾燥後マシンカレンダー処理して坪量２０５ｇ／ｍ２の基紙Ｈ１を製造した。
（インク受理層）
上記で製造した基紙Ｈ１に、実施例１と同様にインク受理層を塗工しインクジェット記録用紙を得た。
【００３９】
＜比較例２＞
（基紙）
広葉樹漂白クラフトパルプ１００％を叩解して濾水度を４００ｍｌに調整したパルプ１００部に、カオリン１０部、硫酸バンド１．０部、ロジン系サイズ剤０．０５部、紙力増強剤０．３部に歩留まり向上剤や染料などを添加し、長網抄紙機で紙匹を形成した後、酸化デンプン１０％の塗工液をサイズプレスにて乾燥重量が両面で５．０ｇ／ｍ２となるように含浸し、乾燥後マシンカレンダー処理して坪量２０５ｇ／ｍ２の基紙Ｈ２を製造した。
（インク受理層）
上記で製造した基紙Ｈ２に、実施例１と同様にインク受理層を塗工しインクジェット記録用紙を得た。
【００４０】
＜比較例３＞
（基紙）
ロジン系サイズ剤を０．１部とし、サイズプレス液の組成が、酸化デンプン１０％、表面サイズ剤（コロパール、星光化学工業製）０．１％である以外は比較例２と同様に基紙Ｈ３を製造した。
（インク受理層）
上記で製造した基紙Ｈ３に、実施例１と同様にインク受理層を塗工しインクジェット記録用紙を得た。
【００４１】
＜比較例４＞
（基紙）
パルプの濾水度を３５０ｍｌに調整した以外は比較例２と同様に基紙Ｈ４を製造した。
（インク受理層）
上記で製造した基紙Ｈ４に、実施例１と同様にインク受理層を塗工しインクジェット記録用紙を得た。
【００４２】
＜比較例５＞
（基紙）
紙力増強剤を０．５部とした以外は比較例２と同様に基紙Ｈ５を製造した。
（インク受理層）
上記で製造した基紙Ｈ５に、実施例１と同様にインク受理層を塗工しインクジェット記録用紙を得た。
【００４３】
＜比較例６＞
（基紙）
カオリンを無配とした以外は比較例２と同様に基紙Ｈ６を製造した。
（インク受理層）
上記で製造した基紙Ｈ６に、実施例１と同様にインク受理層を塗工しインクジェット記録用紙を得た。
【００４４】
＜比較例７＞
（基紙）
パルプを、広葉樹漂白クラフトパルプ８０部、針葉樹漂白クラフトパルプ２０部とした以外は比較例２と同様に基紙Ｈ７を製造した。
（インク受理層）
上記で製造した基紙Ｈ７に、実施例１と同様にインク受理層を塗工しインクジェット記録用紙を得た。
【００４５】
評価項目
上記により作製した実施例１〜６及び比較例１〜７のインクジェット記録用紙について、以下に記載する方法でメクレ、Ｚ軸方向の強度、Ｚ軸方向の強度低下率の評価を行った。その結果を表１に示す。◎、○であれば実用上問題ない。
【００４６】
＜メクレ＞
ギロチン断裁時にインク受理層の反対側から刃を入れ、インクジェットプリンターの給紙部分にギロチン刃の垂直面で切断された端部が最初に接触するインクジェット記録用紙を１０枚用意し、２３℃・５０％Ｒｈの環境で２４時間調湿し、ＣＡＮＯＮインクジェットプリンター  ＢＪ−Ｆ９００のインクジェット官製葉書／きれいモードにてインク受理層側のインクジェット記録面に緑ベタ画像を縁なし全面記録し、２時間、２３℃・５０％Ｒｈの環境下で放置した後、その反対面に通常のインクジェット記録を行った。インクジェット記録面の用紙上端部の状況を観察し、以下の評価を行った。
◎：すべてのメクレが幅１ｍｍ以下、長さ０．３ｍｍ以下である。
○：すべてのメクレが幅２ｍｍ以下、長さ０．５ｍｍ以下である。
△：幅２ｍｍ以下、長さ０．５〜１ｍｍのメクレがあり、幅２ｍｍ以上、長さ１ｍｍ以上のメクレがない。
×：幅２ｍｍ以上、長さ１ｍｍ以上のメクレが１つ以上ある。
【００４７】
＜Ｚ軸方向の強度＞
２３℃・５０％Ｒｈの環境で２４時間調湿したインクジェット記録前のインクジェット記録用紙と、メクレと同条件でインクジェットプリンターにて緑ベタ画像をインクジェット記録したインクジェット記録用紙を、２時間、２３℃・５０％Ｒｈの環境下で放置し、Ｚ軸方向引っ張り試験機L&W  ZD  Tensile  Tester  SE-155（Loren  Wettre製）で、インクジェット記録用紙を両面テープ（スコッチテープＳＴ−４５  ３Ｍ製）ではさみ、３０００Ｎの力で６秒間加圧し、その後Ｚ軸方向に引っ張り、インクジェット記録用紙が裂ける際に要する強度をそれぞれ測定した。
インク受理層全面にベタ画像のインクジェット記録を行った際のＺ軸強度をＳa、インクジェット記録を行わなかった際のインクジェット記録用紙のＺ軸強度をＳｐとすると、強度比＝（Ｓａ：全面記録後におけるインクジェット記録用紙のＺ軸方向の強度）／（Ｓｐ：全面記録前におけるインクジェット記録用紙のＺ軸方向の強度）
【００４８】
【表１】
2004175097.tif 000002
【００４９】
上記の結果から、メクレはインクジェット記録を行わなかった際のＺ軸強度の値やインクジェット記録を行った際のＺ軸強度の値とは関係なく、これらの強度の比が０．９５以上になることで改善されることがわかる。この理由は明らかではないが、比較例３の結果から、サイズ性を付与しても、強度比が低下することや、湿潤時に強度低下を防ぐ作用があるポリアクリルアミドのような物質の効果が大きいことから、インク溶媒が基紙に浸透した際に基紙表面の強度を弱めていると推測される。
【００５０】
また、比較例４〜７のように、パルプの叩解による濾水度の低下、紙力剤の増配、填料を除く、針葉樹パルプを混合する方法をそれぞれ単独で行う場合は、メクレを防ぐという点において効果は薄い。しかし、実施例３のように、パルプに針葉樹パルプを混ぜる、填料を除く、紙力剤の増配といった方法を組み合わせることで、メクレを改善することができる。また実施例４〜７でわかるようにポリアクリルアミドとデンプンを基紙表面に塗布することと併用すればメクレ発生を抑えることが可能となり、ポリアクリルアミドの使用量を削減することができる。
【００５１】
【発明の効果】
本発明の方法により得られたインクジェット記録用紙は、基紙上の片面又は両面に顔料及び親水性接着剤を含有するインク受理層を有する坪量が１４０ｇ／ｍ２〜２８０ｇ／ｍ２であるインクジェット記録用紙において、インク受理層全面にベタ画像のインクジェット記録を行った際と、インクジェット記録を行わなかったインクジェット記録用紙と比べて、Ｚ軸方向の強度の比が１．００≧Ｓａ／Ｓｐ≧０．９５の範囲である場合、メクレを改善したインクジェット記録用紙を得ることができる。
【図面の簡単な説明】
【図１】本発明におけるＺ軸強度の測定方法の一例を示した図である。
【図２】本発明におけるメクレを説明する概略図である。
【符号の説明】
１  試験紙
２  両面テープ
３  給紙ロール
４  Ｚ軸方向引っ張り試験機の加圧子
【図１】
2004175097.tif 000003
【図２】
2004175097.tif 000004